(57)【要約】【課題】発明の目的は、透明性に優れ、化学修飾することが可能であり、且つ、実質的にシロキサン系のアウトガスを発生しない、ポリ（アミド酸―イミド）樹脂であり、また、該樹脂から誘導されるポリイミド樹脂が優れた柔軟性を持つ、ポリ（アミド酸―イミド）樹脂を提供することにある。【解決手段】特定のテトラカルボン酸二無水物、特定の芳香族ジアミン及び特定のポリオキシアルキレンジアミンの組合せで、共重合反応して得られるポリ（アミド酸―イミド）樹脂を使用すること。【選択図】なし。【特許請求の範囲】
【請求項１】
反応溶媒存在下、下記一般式（１）で表せられるテトラカルボン酸二無水物（Ａ）、下記一般式（２）で表される芳香族ジアミン（Ｂ）及び下記一般式（３）で表されるポリオキシアルキレンジアミン（Ｃ）とを、
（Ａ）成分１００に対して、（Ｂ）成分と（Ｃ）成分の合計が８０〜１２５の範囲の仕込みモル比で共重合反応して得られるポリ（アミド酸−イミド）樹脂。
一般式（１）
【化１】
2010196041.tif 000012
［式中、Ｒ１及びＲ２は同一又は異なって、それぞれ水素原子又はメチル基を表す。］
一般式（２）
【化２】
2010196041.tif 000013
［式中、Ｍは―Ｏ―、―ＳＯ２―、―Ｃ（ＣＨ３）２―、―Ｃ（ＣＦ３）２―から選ばれる二価の基を表し、同一であっても異なっていてもよい。ｎは、１〜５の整数を表す。］
一般式（３）
【化３】
2010196041.tif 000014
［式中、Ｒ３は水素原子又はメチル基を表す。Ｘ及びＺは、それぞれエチレン基又はプロピレン基を表す。Ｙは、炭素数２〜４の直鎖状若しくは分岐鎖状のアルキレン基を表す。ａ、ｂ及びｃは、同一又は異なって、それぞれ０〜５０の整数を表し、且つ、ａ＋ｂ＋ｃの合計が２〜５０の整数である。］
【請求項２】
テトラカルボン酸二無水物（Ａ）、芳香族ジアミン（Ｂ）及びポリオキシアルキレンジアミン（Ｃ）とを、共重合反応して得られるポリ（アミド酸−イミド）樹脂であって、
全仕込みモル比が、前記（Ａ）成分１００に対して、（Ｂ）成分と（Ｃ）成分の合計が８０〜１２５の範囲のであり、且つ、
反応溶媒存在下、（Ａ）成分１００、（Ｂ）成分１５〜９０及び（Ｃ）成分０〜２５の範囲の仕込みモル比でイミド化共重合反応する工程（Ｉ）、及び
工程（Ｉ）で得られた反応溶液に、工程（Ｉ）の（Ａ）成分に対して、（Ｂ）成分０〜２５及び（Ｃ）成分１０〜８５の範囲の仕込みモル比でアミド化共重合反応する工程（ＩＩ）、
を具備する請求項１に記載のポリ（アミド酸−イミド）樹脂。
【請求項３】
（Ｂ）成分と（Ｃ）成分のモル比が、（Ｂ）：（Ｃ）＝１５：８５〜９０：１０の範囲である、請求項１又は２に記載のポリ（アミド酸−イミド）樹脂。
【請求項４】
数平均分子量が３，０００〜１００，０００、重量平均分子量が６，０００〜２００，０００であり、且つ、酸価が５〜２５０ｍｇＫＯＨ／ｇである、請求項１〜３のいずれかに記載のポリ（アミド酸−イミド）樹脂。
【請求項５】
請求項１〜４のいずれかに記載のポリ（アミド酸−イミド）樹脂及び有機溶剤を含有するポリ（アミド酸−イミド）ワニス。
【請求項６】
請求項１〜４のいずれかに記載のポリ（アミド酸−イミド）樹脂及び感光剤を含有する、又は請求項５に記載のポリ（アミド酸−イミド）ワニス及び感光剤を含有する感光性樹脂組成物。
【請求項７】
反応溶媒存在下、下記一般式（１）で表せられるテトラカルボン酸二無水物（Ａ）、下記一般式（２）で表される芳香族ジアミン（Ｂ）及び下記一般式（３）で表されるポリオキシアルキレンジアミン（Ｃ）とを、共重合反応して得られるポリ（アミド酸−イミド）樹脂の製造方法であって、
全仕込みモル比が、前記（Ａ）成分１００に対して、（Ｂ）成分と（Ｃ）成分の合計が８０〜１２５の範囲であり、且つ、
（Ａ）成分１００、（Ｂ）成分１５〜９０及び（Ｃ）成分０〜２５の範囲の仕込みモル比でイミド化重合反応する工程（Ｉ）、及び
工程（Ｉ）で得られた反応溶液に、工程（Ｉ）の（Ａ）成分に対して、（Ｂ）成分０〜２５及び（Ｃ）成分を１０〜８５の範囲の仕込みモル比でアミド化重合反応する工程（ＩＩ）、
を具備するポリ（アミド酸−イミド）樹脂の製造方法。
一般式（１）
【化４】
2010196041.tif 000015
［式中、Ｒ１及びＲ２は同一又は異なって、それぞれ水素原子又はメチル基を表す。］
一般式（２）
【化５】
2010196041.tif 000016
［式中、Ｍは―Ｏ―、―ＳＯ２―、―Ｃ（ＣＨ３）２―、―Ｃ（ＣＦ３）２―から選ばれる二価の基を表し、同一であっても異なっていてもよい。ｎは、１〜５の整数を表す。］
一般式（３）
【化６】
2010196041.tif 000017
［式中、Ｒ３は水素原子又はメチル基を表す。Ｘ及びＺは、それぞれエチレン基又はプロピレン基を表す。Ｙは、炭素数２〜４の直鎖状若しくは分岐鎖状のアルキレン基を表す。ａ、ｂ及びｃは、同一又は異なって、それぞれ０〜５０の整数を表し、且つ、ａ＋ｂ＋ｃの合計が２〜５０の整数である。］
【請求項８】
請求項１〜４のいずれかに記載のポリ（アミド酸−イミド）樹脂を感光性樹脂用途のために使用する方法。
【発明の詳細な説明】
【技術分野】
【０００１】
本発明は、ポリ（アミド酸―イミド）樹脂に関する。
【背景技術】
【０００２】
近年電子機器における耐熱絶縁材料として、ポリイミド樹脂の重要性が益々高まっている。ポリイミド樹脂は優れた耐熱性のみならず、耐薬品性、耐放射線性、電気絶縁性、優れた機械的性質などの特性を併せ持つことから、フレキシブルプリント配線回路（ＦＰＣ）用基板、テープオートメーションボンディング（ＴＡＢ）用基材、チップオンフィルム（ＣＯＦ）用基材、半導体素子の保護膜、集積回路の層間絶縁膜等、様々な用途に現在広く利用されている。
【０００３】
従来公知のポリイミド樹脂は、分子鎖が剛直なため、耐熱性は優れるものの、柔軟性に欠け、屈曲性に劣る傾向が見られた。これらの性能を改善する目的で、ジアミン成分として、ポリシロキサンジアミンを原料とした溶剤可溶なポリイミド樹脂が提案されている（特許文献１〜４）。しかし、このポリイミド樹脂においては柔軟性の向上や低吸湿率化が認められるものの、高温下で、多量のシロキサン系アウトガスが発生する等の問題点を有している。シロキサン系アウトガスは、ポリイミド樹脂被膜に欠陥を与えたり、ポリイミド樹脂と基材との密着性を低下させる原因となる。更に基板等の半導体部品の殆どはシリコン系無機材料であり、シロキサン系アウトガスは、これらと親和性が高く容易に反応し、半導体としての信頼性を低下させる原因となるため好ましくない。
【０００４】
また、ポリオキシアルキレン鎖を含むブロック共重合ポリイミド樹脂が、柔軟性、熱安定性に比較的優れた熱可塑性エラストマーとして提案されている（特許文献５）。しかしながら、該熱可塑性エラストマーは、ガラス転移温度（Ｔｇ）が約−８０℃と低く、ゴムの代替用途としては使用可能ではあるが、電気・電子材料分野や光学材料分野等の耐熱性を要求される材料としては、満足できるものではなかった。
【０００５】
一方、近年、ポリイミド樹脂膜の微細パターン形成行程を大幅に短縮する、感光性ポリイミド樹脂（あるいはその前駆体）の研究開発が活発に行われているが、柔軟性、高透明性等を併せ持つポリイミド樹脂に対して更に感光性も付与できれば、上記産業分野において極めて有益な材料を提供することができる。
【０００６】
更に、最近では環境への配慮から、有機溶媒で現像を行うネガ型に比べ、アルカリ水溶液現像のポジ型感光性ポリイミド樹脂前駆体の重要性が高まりつつある。
【０００７】
アルカリに可溶なポリイミド樹脂前駆体（ポリアミド酸）を用いればポジ型微細パターンを形成することは原理的に可能である。しかしながら、ポリアミド酸は、半導体レジスト用アルカリ現像液として一般に用いられるテトラメチルアンモニウムヒドロキシド水溶液、炭酸ナトリウム水溶液、炭酸水素ナトリウム水溶液及び水酸化ナトリウム水溶液等に対して溶解度が高すぎるため、溶解抑制剤の添加効果が不十分であり、多くの場合鮮明なパターン形成が困難である。これはポリアミド酸中のカルボキシル基が、解離しやすい（ｐＫａ値が低い）ことによる。このため、ポリアミド酸の構造になんらかの化学修飾を施し、アルカリ水溶液に対する溶解性を制御する必要がある。
【０００８】
ポリアミド酸の溶解度制御の他に重要な点として、ポリアミド酸膜の透明性が挙げられる。高圧水銀灯のi線（３６５ｎｍ）で露光する場合、この波長における膜の透過率が十分高くないとポリアミド酸自身に照射光が遮蔽されて感光剤に光が到達しにくいため、露光に長時間要したり、極端な場合は感光剤の光反応が妨害されて、パターン形成不能になる。
【０００９】
一般に多用されている全芳香族ポリイミド樹脂は紫外領域から可視光領域にかけて強い電子吸収遷移を有するためフィルムの透明性が極端に低いという特性を有している。これは、ポリイミド鎖における芳香族基を通じた分子内共役及び分子内・分子間電荷移動相互作用によるものである（非特許文献１）。
【００１０】
この対応策として、テトラカルボン酸二無水物成分及びジアミン成分のいずれか一方若しくは両方を非芳香族モノマーとすることが提案されている（特許文献６）。この方法により、前記分子内共役及び電荷移動相互作用が妨げられるので、紫外領域から可視光領域におけるポリイミド樹脂の透明性の向上が期待される。
工業的に入手可能な非芳香族テトラカルボン酸二無水物としては、ビシクロ［２．２．２］オクト−７−エン−２，３，５，６−テトラカルボン酸二無水物、１，２，４，５−シクロヘキサンテトラカルボン酸二無水物が挙げられる。
しかしながら、これらモノマーはそれらのポリアミド酸の重合反応性が低いので、高分子量のポリイミド樹脂が得られにくい傾向がある。そのために、機械的強度が十分に得られない虞がある。
【００１１】
他方、非芳香族ジアミンとして脂環式ジアミンを用いた場合には、当該ポリイミド樹脂前駆体は、そのポリアミド酸の生成初期段階で、先にアミン塩を形成して反応溶媒に対する溶解度が低下する。その為に、仕込みモル比に誤差が生じて、ポリアミド酸の重合度が上がりにくくなる。その結果、高分子量のポリイミド樹脂が得られにくくなる。又、そのままポリアミド酸の重合反応を続けても、反応溶媒に対するアミン塩の溶解度は低いので反応時間が長時間要し、生産性や再現性の低下を招くことがある。
例えば、ピロメリット酸二無水物とトランス−１，４−ジアミノシクロヘキサンからポリイミド樹脂前駆体を製造する場合、極めて強固なアミン塩を形成するのでポリイミド樹脂前駆体（ポリアミド酸）は全く生成しない。
このような現象は、脂環式ジアミンの塩基性が芳香族ジアミンの塩基性に比べて極めて高いことに起因し、脂環式ジアミンを用いた高分子量のポリイミド樹脂の製造の困難さに繋がる。
【先行技術文献】
【特許文献】
【００１２】
【特許文献１】特開平５−３３１２８５号公報
【特許文献２】特開平９−４０７７７号公報
【特許文献３】特開平１０−２１８９９３号公報
【特許文献４】特開２０００−１０３８４８号公報
【特許文献５】特開平５−２６２８７５号公報
【特許文献６】特開２０００−２０４２４５号公報
【非特許文献】
【００１３】
【非特許文献１】Prog. Polym. Sci., ２６, ２５９（２００１）
【発明の概要】
【発明が解決しようとする課題】
【００１４】
本発明の目的は、透明性に優れ、化学修飾することが可能であり、且つ、実質的にシロキサン系のアウトガスを発生しないポリイミド樹脂前駆体であるポリ（アミド酸―イミド）樹脂であり、また、該樹脂から誘導されるポリイミド樹脂が優れた柔軟性を持つ、ポリ（アミド酸―イミド）樹脂を提供することにある。
【課題を解決するための手段】
【００１５】
本発明者は、上記の課題を達成するために鋭意研究を重ねた結果、特定のテトラカルボン酸二無水物と、特定の芳香族ジアミン及びポリオキシアルキレンジアミンとのポリ（アミド酸―イミド）樹脂が、透明性に優れ、化学修飾することが可能であり、且つ、実質的にシロキサン系のアウトガスを発生せず、また、該樹脂から誘導されるポリイミド樹脂が優れた柔軟性を併せ持つことを見出し、かかる知見に基づいて本発明を完成するに至った。
【００１６】
すなわち、本発明は、以下の項目を提供するものである。
【００１７】
［項１］
反応溶媒存在下、下記一般式（１）で表せられるテトラカルボン酸二無水物（Ａ）、下記一般式（２）で表される芳香族ジアミン（Ｂ）及び下記一般式（３）で表されるポリオキシアルキレンジアミン（Ｃ）とを、
（Ａ）成分１００に対して、（Ｂ）と（Ｃ）成分の合計が８０〜１２５の範囲の仕込みモル比で共重合反応して得られるポリ（アミド酸−イミド）樹脂。
一般式（１）
【化１】
2010196041.tif 000002
［式中、Ｒ１及びＲ２は同一又は異なって、それぞれ水素原子又はメチル基を表す。］
一般式（２）
【化２】
2010196041.tif 000003
［式中、Ｍは―Ｏ―、―ＳＯ２―、―Ｃ（ＣＨ３）２―、―Ｃ（ＣＦ３）２―から選ばれる二価の基を表し、同一であっても異なっていてもよい。ｎは、１〜５の整数を表す。］
一般式（３）
【化３】
2010196041.tif 000004
［式中、Ｒ３は水素原子又はメチル基を表す。Ｘ及びＺは、それぞれエチレン基又はプロピレン基を表す。Ｙは、炭素数２〜４の直鎖状若しくは分岐鎖状のアルキレン基を表す。ａ、ｂ及びｃは、同一又は異なって、それぞれ０〜５０の整数を表し、且つ、ａ＋ｂ＋ｃの合計が２〜５０の整数である。］
【００１８】
［項２］
テトラカルボン酸二無水物（Ａ）、芳香族ジアミン（Ｂ）及びポリオキシアルキレンジアミン（Ｃ）とを、共重合反応して得られるポリ（アミド酸−イミド）樹脂であって、
全仕込みモル比が、前記（Ａ）成分１００に対して、（Ｂ）成分と（Ｃ）成分の合計が８０〜１２５の範囲であり、且つ、
反応溶媒存在下、（Ａ）成分１００、（Ｂ）成分１５〜９０及び（Ｃ）成分０〜２５の範囲の仕込みモル比でイミド化共重合反応する工程（Ｉ）、及び
工程（Ｉ）で得られた反応溶液に、工程（Ｉ）の（Ａ）成分に対して、（Ｂ）成分０〜２５及び（Ｃ）成分１０〜８５の範囲の仕込みモル比でアミド化共重合反応する工程（ＩＩ）、
を具備する項１に記載のポリ（アミド酸−イミド）樹脂。
【００１９】
［項３］
（Ｂ）成分と（Ｃ）成分のモル比が、（Ｂ）：（Ｃ）＝１５：８５〜９０：１０の範囲である、項１又は２に記載のポリ（アミド酸−イミド）樹脂。
【００２０】
［項４］
数平均分子量が３，０００〜１００，０００、重量平均分子量が６，０００〜２００，０００であり、且つ、酸価が５〜２５０ｍｇＫＯＨ／ｇである、項１〜３のいずれかに記載のポリ（アミド酸−イミド）樹脂。
【００２１】
［項５］
項１〜４のいずれかに記載のポリ（アミド酸−イミド）樹脂及び有機溶剤を含有するポリ（アミド酸−イミド）ワニス。
【００２２】
［項６］
項１〜４のいずれかに記載のポリ（アミド酸−イミド）樹脂及び感光剤を含有する、又は項５に記載のポリ（アミド酸−イミド）ワニス及び感光剤を含有する感光性樹脂組成物（又はポジ型感光性樹脂組成物）。
【００２３】
［項７］
感光剤が、ジアリールスルホニウム塩、トリアリールスルホニウム塩、ジアルキルフェナシルスルホニウム塩、ジアリールヨードニウム塩、アリールジアゾニウム塩、芳香族テトラカルボン酸エステル、芳香族スルホン酸エステル、ニトロベンジルエステル、芳香族Ｎ‐オキシイミドスルフォネート、芳香族スルファミド、ベンゾキノンジアジドスルホン酸エステル及びナフトキノンジアジドスルホン酸エステルからなる群より選ばれた少なくとも１種以上の感光剤である項６に記載の感光性樹脂組成物（又はポジ型感光性樹脂組成物）。
【００２４】
［項８］
感光剤が、ポリ（アミド酸−イミド）樹脂１００重量部に対して、１〜１００重量部を含有する項６又は７に記載の感光性樹脂組成物（又はポジ型感光性樹脂組成物）。
【００２５】
［項９］
反応溶媒存在下、下記一般式（１）で表せられるテトラカルボン酸二無水物（Ａ）、下記一般式（２）で表される芳香族ジアミン（Ｂ）及び下記一般式（３）で表されるポリオキシアルキレンジアミン（Ｃ）とを、共重合反応して得られるポリ（アミド酸−イミド）樹脂の製造方法であって、
全仕込みモル比が、前記（Ａ）成分１００に対して、（Ｂ）成分と（Ｃ）成分の合計が８０〜１２５の範囲の仕込みモル比であり、且つ、
（Ａ）成分１００、（Ｂ）成分１５〜９０及び（Ｃ）成分０〜２５の範囲の仕込みモル比でイミド化重合反応する工程（Ｉ）、及び
工程（Ｉ）で得られた反応溶液に、工程（Ｉ）の（Ａ）成分に対して、（Ｂ）成分０〜２５及び（Ｃ）成分１０〜８５の範囲の仕込みモル比でアミド化重合反応する工程（ＩＩ）、
を具備するポリ（アミド酸−イミド）樹脂の製造方法。
一般式（１）
【化４】
2010196041.tif 000005
［式中、Ｒ１及びＲ２は同一又は異なって、それぞれ水素原子又はメチル基を表す。］
一般式（２）
【化５】
2010196041.tif 000006
［式中、Ｍは―Ｏ―、―ＳＯ２―、―Ｃ（ＣＨ３）２―、―Ｃ（ＣＦ３）２―から選ばれる二価の基を表し、同一であっても異なっていてもよい。ｎは、１〜５の整数を表す。］
一般式（３）
【化６】
2010196041.tif 000007
［式中、Ｒ３は水素原子又はメチル基を表す。Ｘ及びＺは、それぞれエチレン基又はプロピレン基を表す。Ｙは、炭素数２〜４の直鎖状若しくは分岐鎖状のアルキレン基を表す。ａ、ｂ及びｃは、同一又は異なって、それぞれ０〜５０の整数を表し、且つ、ａ＋ｂ＋ｃの合計が２〜５０の整数である。］
【００２６】
［項１０］
（Ｂ）成分と（Ｃ）成分のモル比が、（Ｂ）：（Ｃ）＝１５：８５〜９０：１０の範囲である、項９に記載のポリ（アミド酸−イミド）樹脂の製造方法。
【００２７】
［項１１］
数平均分子量が３，０００〜１００，０００、重量平均分子量が６，０００〜２００，０００であり、且つ、酸価が５〜２５０ｍｇＫＯＨ／ｇである、項９又は１０に記載のポリ（アミド酸−イミド）樹脂の製造方法。
【００２８】
［項１２］
項１〜４のいずれかに記載のポリ（アミド酸−イミド）樹脂を感光性樹脂用途のために使用する方法。
【発明の効果】
【００２９】
本発明によれば、透明性に優れ、化学修飾することが可能であり、且つ、実質的にシロキサン系のアウトガスを発生しないポリイミド樹脂前駆体であるポリ（アミド酸−イミド）樹脂を得ることができ、該ポリ（アミド酸−イミド）樹脂から誘導されるポリイミド樹脂は、優れた柔軟性を有している。さらに、該ポリ（アミド酸−イミド）樹脂を用いて、アルカリ現像が可能で、その硬化物（膜又はフィルム）は柔軟性に優れ、微細パターン形成能を有する硬化物を形成できるポジ型感光性樹脂組成物を提供することができ、特に、半導体素子の保護膜、液晶配向膜、集積回路の層間絶縁膜など様々な電子デバイスに利用可能である。
【発明を実施するための形態】
【００３０】
＜ポリ（アミド酸−イミド）樹脂＞
本発明に係るポリ（アミド酸−イミド）樹脂は、反応溶媒存在下、一般式（１）で表されるテトラカルボン酸二無水物（Ａ）、一般式（２）で表される芳香族ジアミン（Ｂ）及び一般式（３）で表されるポリオキシアルキレンジアミン（Ｃ）とを、（Ａ）成分１００に対して、（Ｂ）と（Ｃ）成分の合計が８０〜１２５の範囲の仕込みモル比で共重合反応を行うことにより得られる。
【００３１】
（テトラカルボン酸二無水物：（Ａ）成分）
本発明に係るポリ（アミド酸−イミド）樹脂の構成成分である一般式（１）で表されるテトラカルボン酸二無水物（Ａ）は、特に制限はなく市販品や従来公知の製造方法により得られるものが使用できる。
【００３２】
具体的には、４−（２，５−ジオキソテトラヒドロフラン−３−イル）−１，２，３，４−テトラヒドロナフタレン−１，２−ジカルボン酸二無水物、４−（２，５−ジオキソテトラヒドロフラン−３−イル）−４−メチル−１，２，３，４−テトラヒドロナフタレン−１，２−ジカルボン酸二無水物、４−（２，５−ジオキソテトラヒドロフラン−３−イル）−７−メチル−１，２，３，４−テトラヒドロナフタレン−１，２−ジカルボン酸二無水物が挙げられる。また、市販品としては、例えば新日本理化社製の「リカシッド ＴＤＡ−１００（製品名）」（４−（２，５−ジオキソテトラヒドロフラン−３−イル）−１，２，３，４−テトラヒドロナフタレン−１，２−ジカルボン酸二無水物）が挙げられる。
【００３３】
また、テトラカルボン酸二無水物は、本発明の効果を妨げない範囲で、該テトラカルボン酸二無水物の一部を他のテトラカルボン酸二無水物に置き換えて使用することができる。他のテトラカルボン酸二無水物としては、芳香族テトラカルボン酸二無水物、脂肪族テトラカルボン酸二無水物又は、脂環式テトラカルボン酸二無水物が挙げられる。
【００３４】
具体的に例示すると、芳香族テトラカルボン酸二無水物としては、ピロメリット酸二無水物、４，４’−オキシジフタル酸無水物、３，３’，４，４’−ベンゾフェノンテトラカルボン酸二無水物、１，４，５，８−ナフタレンテトラカルボン酸二無水物、２，３，６，７−ナフタレンテトラカルボン酸二無水物、３，３’，４，４’−ビフェニルテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ビフェニルテトラカルボン酸二無水物、ビス（フタル酸）フェニルホスフィンオキサイド二無水物、ｐ−フェニレン−ビス（トリフェニルフタル酸）二無水物、ビス（トリフェニルフタル酸）−４，４’−ジフェニルエーテル二無水物、ビス（トリフェニルフタル酸）−４，４’−ジフェニルメタン二無水物、１，２−エチレンビス（アンヒドロトリメリテート）、１，３−プロピレンビス（アンヒドロトリメリテート）、１，４−テトラメチレンビス（アンヒドロトリメリテート）、１，５−ペンタメチレンビス（アンヒドロトリメリテート）、１，６−ヘキサメチレンビス（アンヒドロトリメリテート）、１，３−フェニレンビス（アンヒドロトリメリテート）、１，４−フェニレンビス（アンヒドロトリメリテート）等が例示される。
【００３５】
また、脂肪族テトラカルボン酸二無水物としては、１，２，３，４−ブタンテトラカルボン酸二無水物、１，２，４，５−ペンタンテトラカルボン酸二無水物等が例示される。
【００３６】
また、脂環式テトラカルボン酸二無水物としては、１，２，３，４−シクロブタンテトラカルボン酸二無水物、１，３−ジメチル−１，２，３，４−シクロブタンテトラカルボン酸二無水物、１，２，３，４−シクロペンタンテトラカルボン酸二無水物、２，３，５−トリカルボキシシクロペンチル酢酸二無水物、３，５，６−トリカルボキシノルボナン−２−酢酸二無水物、１，２，４，５−シクロヘキサンテトラカルボン酸二無水物、２，３，４，５−テトラヒドロフランテトラカルボン酸二無水物、ビシクロ［２．２．１］−ヘプタン−２，３，５，６−テトラカルボン酸二無水物、ビシクロ［２．２．２］−オクト−７−エン−２，３，５，６−テトラカルボン酸二無水物、ビシクロ［２．２．２］−オクテン−２，３，５，６−テトラカルボン酸二無水物等が例示される。
【００３７】
上記の他のテトラカルボン酸二無水物は、単独で又は２種以上を混合して当該共重合反応に供することができる。
【００３８】
テトラカルボン酸二無水物の一部を上記の他のテトラカルボン酸二無水物に置き換えて使用する場合には、その使用量は全テトラカルボン酸二無水物のモル数に対して、好ましくは１０モル％以下、より好ましくは５モル％以下、特に１モル％以下が推奨される。
【００３９】
本明細書及び特許請求の範囲において、（Ａ）成分は「テトラカルボン酸二無水物」の形態で記載しているが、それらの代わりに以下に示す各種誘導体をイミド化反応に供することができる。例えば、前記テトラカルボン酸二無水物の誘導体であるテトラカルボン酸、そのテトラカルボン酸の酸塩化物、そのテトラカルボン酸と炭素数１〜４の低級アルコールとのエステル等が挙げられる。
【００４０】
（芳香族ジアミン：（Ｂ）成分）
本発明に係るポリ（アミド酸−イミド）樹脂の構成成分である一般式（２）で表される芳香族ジアミン（Ｂ）は、特に制限はなく市販品や従来公知の製造方法により得られるものが使用できる。
【００４１】
一般式（２）で表される芳香族ジアミンの中で好ましいものとして、Ｍが、―Ｏ―、―Ｃ（ＣＨ３）２―、―Ｃ（ＣＦ３）２―から選ばれる二価の基を表し、同一であっても異なっていてもよく、且つ、ｎが、１〜３の整数であるものであり、さらに好ましくは、Ｍが、―Ｏ―を表し、且つ、ｎが、１又は２であるものであるものが推奨される。
【００４２】
具体的には、ビス［４−（４−アミノフェノキシ）フェニル］エーテル、ビス［４−（３−アミノフェノキシ）フェニル］エーテル、ビス［４−（４−アミノフェノキシ）フェニル］スルホン、ビス［４−（３−アミノフェノキシ）フェニル］スルホン、２，２−ビス［４−（４−アミノフェノキシ）フェニル］プロパン、２，２−ビス［４−（４−アミノフェノキシ）フェニル］ヘキサフルオロプロパン、２，２−ビス［４−（３−アミノフェノキシ）フェニル］ヘキサフルオロプロパン、１，４−ビス（４−アミノフェノキシ）ベンゼン、１，３−ビス（４−アミノフェノキシ）ベンゼン、１，３−ビス（３−アミノフェノキシ）ベンゼン、１，３―ビス（３−（３−アミノフェノキシ）フェノキシ）ベンゼン等が例示される。これらの中でも、柔軟性と透明性のバランスに特に優れる点から、２，２−ビス［４−（４−アミノフェノキシ）フェニル］プロパン、１，３−ビス（３−アミノフェノキシ）ベンゼン、１，３―ビス（３−（３−アミノフェノキシ）フェノキシ）ベンゼンが推奨される。
【００４３】
上記の芳香族ジアミンは、単独で又は２種類以上を混合して、共重合反応に供することができる。
【００４４】
（ポリオキシアルキレンジアミン：（Ｃ）成分）
本発明に係るポリ（アミド酸−イミド）樹脂の構成成分である一般式（３）で表されるポリオキシアルキレンジアミン（Ｃ）は、特に制限はなく市販品や従来公知の製造方法により得られるものが使用できる。
【００４５】
ポリオキシアルキレンジアミンの中で好ましいものとして、Ｒ３が水素でＸがエチレン基及びａが２〜５０且つｂ、ｃが０のジアミン、Ｒ３がメチル基でＸがプロピレン基及びａが２〜５０且つｂ、ｃが０のジアミン、Ｒ３がメチル基、Ｘがプロピレン基でＹがエチレン基及びａ＋ｂが２〜５０且つｃが０のジアミン、Ｒ３が水素、Ｘがエチレン基でＺがテトラメチレン基及びａ＋ｂが２〜５０且つｃが０のジアミン、Ｒ３がメチル基、Ｘがプロピレン基でＺがテトラメチレン基及びａ＋ｂが２〜５０且つｃが０のジアミン、Ｒ３が水素、Ｘ、Ｚがエチレン基でＹがトリメチレン基及びａ＋ｂ＋ｃが２〜５０のジアミン、Ｒ３が水素、Ｘ，Ｚがエチレン基でＹがテトラメチレン基及びａ＋ｂ＋ｃが２〜５０のジアミン、Ｒ３がメチル基、Ｘ、Ｚがプロピレン基でＹがエチレン基及びａ＋ｂ＋ｃが２〜５０のジアミン、Ｒ３がメチル基、Ｘ、Ｚがプロピレン基でＹがテトラメチレン基及びａ＋ｂ＋ｃが２〜５０のジアミンが推奨される。
【００４６】
また、より好ましいものとして、Ｒ３が水素でＸがエチレン基及びａが５〜４０且つｂ、ｃが０のジアミン、Ｒ３がメチル基でＸがプロピレン基及びａが５〜４０且つｂ、ｃが０のジアミン、Ｒ３がメチル基、Ｘがプロピレン基でＹがエチレン基及びａ＋ｂが５〜４０且つｃが０のジアミン、Ｒ３が水素、Ｘがエチレン基でＹがテトラメチレン基及びａ＋ｂが５〜４０且つｃが０のジアミン、Ｒ３がメチル基、Ｘがプロピレン基でＹがテトラメチレン基及びａ＋ｂが５〜４０且つｃが０のジアミン、Ｒ３が水素、Ｘがエチレン基でＹがトリメチレン基及びａ＋ｂ＋ｃが５〜４０のジアミン、Ｒ３が水素、Ｘがエチレン基でＹがテトラメチレン基及びａ＋ｂ＋ｃが５〜４０のジアミン、Ｒ３がメチル基、Ｘ、Ｚがプロピレン基でＹがエチレン基及びａ＋ｂ＋ｃが５〜４０のジアミン、Ｒ３がメチル基、Ｘ、Ｚがプロピレン基でＹがテトラメチレン基及びａ＋ｂ＋ｃが５〜４０のジアミンが推奨される。
【００４７】
さらに好ましいものとして、Ｒ３が水素でＸがエチレン基及びａが１０〜３０且つｂ、ｃが０のジアミン、Ｒ３がメチル基でＸがプロピレン基及びａが１０〜３５且つｂ、ｃが０のジアミン、Ｒ３がメチル基、Ｘがプロピレン基でＹがエチレン基及びａ＋ｂが１０〜３０且つｃが０のジアミン、Ｒ３が水素、Ｘがエチレン基でＹがテトラメチレン基及びａ＋ｂが１０〜３０且つｃが０のジアミン、Ｒ３がメチル基、Ｘがプロピレン基でＹがテトラメチレン基及びａ＋ｂが１０〜３０且つｃが０のジアミン、Ｒ３が水素、Ｘ、Ｚがエチレン基でＹがトリメチレン基及びａ＋ｂ＋ｃが１０〜３０のジアミン、Ｒ３が水素、Ｘ、Ｚがエチレン基でＹがテトラメチレン基及びａ＋ｂ＋ｃが１０〜３０のジアミン、Ｒ３がメチル基、Ｘ、Ｚがプロピレン基でＹがエチレン基及びａ＋ｂ＋ｃが１０〜３０のジアミン、Ｒ３がメチル基、Ｘ、Ｚがプロピレン基でＹがテトラメチレン基及びａ＋ｂ＋ｃが１０〜３０のジアミンが推奨される。
【００４８】
このようなポリオキシアルキレンジアミンの市販品としては、ハンツマン社製のジェファーミンシリーズが例示される。具体的には、ジェファーミンＤ−２３０[Ｒ３：メチル基、Ｘ：プロピレン基、ａ＝２〜３、ｂ＝ｃ＝０]、ジェファーミンＤ−４００[Ｒ３：メチル基、Ｘ：プロピレン基、ａ＝５〜６、ｂ＝ｃ＝０]、ジェファーミンＤ−２０００[Ｒ３：メチル基、Ｘ：プロピレン基、ａ＝３３、ｂ＝ｃ＝０]、ジェファーミンＨＫ−５１１（ＸＴＪ−５１１）[Ｒ３：メチル基、Ｘ，Ｚ：プロピレン基、Ｙ：エチレン基、ａ＋ｃ＝１．２、ｂ＝２．０]、ジェファーミンＸＴＪ−５００（ＥＤ−６００）[Ｒ３：メチル基、Ｘ，Ｚ：プロピレン基、Ｙ：エチレン基、ａ＋ｃ＝３．６、ｂ＝９．０]、ジェファーミンＸＴＪ−５０１（ＥＤ−９００）[Ｒ３：メチル基、Ｘ，Ｚ：プロピレン基、Ｙ：エチレン基、ａ＋ｃ＝６．０、ｂ＝１２．５]、ジェファーミンＸＴＪ−５０２（ＥＤ−２００３）[Ｒ３：メチル基、Ｘ，Ｚ：プロピレン基、Ｙ：エチレン基、ａ＋ｃ＝６．０、ｂ＝３９]、ジェファーミンＸＴＪ−５０４（ＥＤＲ−１４８）[Ｒ３：水素原子、Ｙ：エチレン基、ａ＝２、ｂ＝ｃ＝０]、ジェファーミンＸＴＪ−５３３[Ｒ３：メチル基、Ｘ，Ｚ：プロピレン基、Ｙ：ブチレン基、ａ＋ｃ＝２３．０、ｂ＝１１．０]、ジェファーミンＸＴＪ−５３６[Ｒ３：メチル基、Ｘ，Ｚ：プロピレン基、Ｙ：ブチレン基、ａ＋ｃ＝１６．０、ｂ＝１７．０]、ジェファーミンＸＴＪ−５４２[Ｒ３：メチル基、Ｘ，Ｚ：プロピレン基、Ｙ：テトラメチレン基、ａ＋ｃ＝５．０、ｂ＝９．０]などが挙げられる。この中でも、ジェファーミンＤ−４００、ジェファーミンＤ−２０００、ジェファーミンＸＴＪ−５００（ＥＤ−６００）、ジェファーミンＸＴＪ−５０１（ＥＤ−９００）ジェファーミンＸＴＪ−５０２（ＥＤ−２００３）、ジェファーミンＸＴＪ−５３３、ジェファーミンＸＴＪ−５３６、ジェファーミンＸＴＪ−５４２が好ましく、特に、ジェファーミンＤ−２０００、ジェファーミンＸＴＪ−５０１（ＥＤ−９００）ジェファーミンＸＴＪ−５０２（ＥＤ−２００３）、ジェファーミンＸＴＪ−５４２、ジェファーミンＸＴＪ−５３３、ジェファーミンＸＴＪ−５３６が推奨される。
【００４９】
上記のポリオキシアルキレンジアミンは単独で又は２種以上混合して用いることができる。
【００５０】
本発明に係る各成分のモル比は、一般式（１）で表されるテトラカルボン酸二無水物（Ａ）、一般式（２）で表される芳香族ジアミン（Ｂ）及び一般式（３）で表されるポリオキシアルキレンジアミン（Ｃ）とを、（Ａ）成分１００に対して、（Ｂ）と（Ｃ）成分の合計が８０〜１２５の範囲の仕込みモル比であり、好ましくは、９０〜１１０の範囲であり、特に、９５〜１０５の範囲が推奨される。この範囲で得られる本発明のポリ（アミド酸−イミド）樹脂は、該樹脂から誘導されるポリイミド樹脂の機械物性に優れるものとなる。
【００５１】
また、芳香族ジアミン（Ｂ）とポリオキシアルキレンジアミン（Ｃ）とのモル比が、好ましくは（Ｂ）：（Ｃ）＝１５：８５〜９０：１０の範囲であり、より好ましくは、（Ｂ）：（Ｃ）＝１５：８５〜７０：３０の範囲、特に（Ｂ）：（Ｃ）＝１５：８５〜６０：４０の範囲が推奨される。この範囲で得られるポリ（アミド酸−イミド）樹脂は、透明性に優れる。
【００５２】
上記の芳香族ジアミン及びポリオキシアルキレンジアミンは、本発明の効果を損ねない範囲で、他のジアミンを用いることができる。
【００５３】
例えば、ｍ−フェニレンジアミン、ｐ−フェニレンジアミン、４，４’−ジアミノビフェニル、９，９−ビス（３−アミノフェニル）フルオレン、９，９−ビス（４−アミノフェニル）フルオレン、４，４’−ジアミノ−３，３’５，５’−テトラメチルジフェニルメタン、４，４’−ジアミノ−３，３’５，５’−テトラエチルジフェニルメタン、４，４’−ジアミノ−３，３’５，５’−テトラプロピルジフェニルメタン、４，４'−ジアミノジフェニルエーテル、３，４'−ジアミノジフェニルエーテル、３，３'−ジアミノジフェニルエーテル、４，４'−ジアミノジフェニルスルホン、３，４'−ジアミノジフェニルスルホン、３，３'−ジアミノジフェニルスルホン、４，４'−ジアミノジフェニルスルフィド、３，４'−ジアミノジフェニルスルフィド、３，３'−ジアミノジフェニルスルフィド、等の芳香族ジアミン、１，４−ジアミノシクロヘキサン、４、４’−ジアミノジシクロヘキシルメタン、４，４’−ジアミノジシクロヘキシルエタン、４，４’−ジアミノジシクロヘキシルプロパン、ビスアミノメチルシクロヘキサン、ジアミノビシクロ［２．２．１］ヘプタン、ビス（アミノメチル）−ビシクロ［２．２．１］ヘプタン、エチレンジアミン、プロピレンジアミン、テトラメチレンジアミン、ヘキサメチレンジアミン、オクタメチレンジアミン、ノナメチレンジアミン、デカメチレンジアミン、ドデカメチレンジアミン、オクタメチレンジアミン、２−メチルペンタメチレンジアミン、２−メチル−２，４−ペンタンジアミン、２，２-ジメチルプロパン−１，３−ジアミン、２，２，４−トリメチルヘキサメチレンジアミン、２，４，４−トリメチルヘキサメチレンジアミン等の脂肪族ジアミン又は脂環骨格を含む脂環式ジアミンが挙げられる。
【００５４】
上記の他のジアミンは、単独で又は２種以上を混合して当該共重合反応に供することができる。
【００５５】
これらの他のジアミンを用いる場合、その使用量は、全ジアミンの好ましくは１０モル％以下、より好ましくは５モル％以下、特に１モル％以下の範囲で共重合反応に供することが好ましい。
【００５６】
また、芳香族ジアミン及びポリオキシアルキレンジアミンは、反応性向上のためにアミノ基をイソシアネート基に変換した化合物若しくはシリル化した化合物についても本発明の効果を奏する限り、使用することができる。
【００５７】
＜共重合反応＞
共重合反応の反応方法は、目的のポリ（アミド酸−イミド）樹脂が製造できれば特に制限はなく、公知の反応方法を使用することができる。
【００５８】
反応方法としては、一段工程反応方法と二段階工程反応方法が例示される。
【００５９】
一段工程反応方法の具体例としては、反応溶媒とテトラカルボン酸二無水物（Ａ）成分、芳香族ジアミン（Ｂ）成分及びポリオキシアルキレンジアミン（Ｃ）成分とを、（Ａ）成分１００に対して、（Ｂ）成分と（Ｃ）成分の合計が８０〜１２５の範囲の仕込みモル比を反応器に仕込み、室温〜８０℃で０．５〜３０時間撹拌した後、イミド化重合反応の反応温度で所定の酸価になるまで反応を行う方法が例示される。
【００６０】
二段階工程反応方法の具体例としては、［例ｉ］工程（Ｉ）：所定量の（Ａ）成分、（Ｂ）成分及び反応溶媒を反応器に仕込み、室温〜８０℃で０．５〜３０時間撹拌した後、イミド化重合反応の反応温度でイミド化重合反応を行い、室温以下まで冷却する。工程（ＩＩ）：工程（Ｉ）で得られた反応溶液に、所定量の（Ｃ）成分を仕込み、０〜８０℃で０．５〜３０時間アミド化重合反応を行う方法、［例ｉｉ］工程（Ｉ）：所定量の（Ａ）成分、所定量又は所定量の一部の（Ｂ）成分、所定量の一部の（Ｃ）成分及び反応溶媒を反応器に仕込み、室温〜８０℃で０．５〜３０時間撹拌した後、イミド化重合反応の反応温度でイミド化重合反応を行い、室温以下まで冷却する。工程（ＩＩ）：工程（Ｉ）で得られた反応溶液に、残りの（Ｂ）成分と（Ｃ）成分を仕込み、０〜８０℃で０．５〜３０時間アミド化重合反応を行う方法、等が例示される。
【００６１】
二段階工程反応方法の仕込みモル比としては、全仕込みモル比が（Ａ）成分１００に対して、（Ｂ）成分と（Ｃ）成分の合計が８０〜１２５の範囲の仕込みモル比であり、且つ、工程（Ｉ）の仕込みモル比が、（Ａ）成分１００、（Ｂ）成分１５〜９０及び（Ｃ）成分０〜２５の範囲の仕込みモル比でイミド化重合反応することが好ましく、より好ましくは、（Ｂ）成分２０〜８０及び（Ｃ）成分０〜２０の範囲、さらに好ましくは、（Ｂ）成分２５〜７０及び（Ｃ）成分０〜１５の範囲の仕込みモル比でイミド化重合反応することが推奨される。また、工程（ＩＩ）の仕込みモル比は、工程（Ｉ）の（Ａ）成分に対して、（Ｂ）成分０〜２５及び（Ｃ）成分１０〜８５の範囲の仕込みモル比でアミド化重合反応することが好ましく、より好ましくは（Ｂ）成分０〜２０及び（Ｃ）成分２０〜８０の範囲、さらに好ましくは、（Ｂ）成分０〜１５及び（Ｃ）成分３０〜７０の範囲の仕込みモル比でアミド化重合反応することが推奨される。
【００６２】
上記製造方法のうち二段階工程反応方法の反応方法が推奨される。
【００６３】
イミド化重合反応の反応温度は、通常１２０〜２５０℃、好ましくは１６０〜１９０℃が推奨される。
【００６４】
イミド化重合反応の反応時間は、基質の種類、仕込み比率、基質濃度などにもよるが、 生成水の留出開始後、通常２〜１０時間程度が好ましい。反応時間が短すぎる場合には、イミド化率が低くなる傾向が認められる。反応時間が長すぎる場合には、部分的に熱架橋反応を起こして反応系が増粘したりゲル状物が副生したり、また、反応溶媒の熱劣化により反応系が着色することがある。
【００６５】
イミド化重合反応ではディーンスターク装置などを用いて、製造時に生成する水を除去しながら反応を行うことが好ましい。このような操作を行うことで、重合度及びイミド化率をより上昇させることができる。このとき、効率よく生成水を除去する目的で水と同伴する液体又はガス体を使用することが推奨される。その同伴する液体又はガス体は、一般に還流液、共沸剤、同伴剤或いは同伴ガス等と称されるものである。
【００６６】
還流液としては、ベンゼン、トルエン、キシレン、エチルベンゼン、テトラリン、シクロヘキサン、メチルシクロヘキサン、エチルシクロヘキサン、ジメチルシクロヘキサン、トリメチルシクロヘキサン及びこれらの混合物などが挙げられる。これらの還流液は、通常反応溶媒に対して５〜２５重量％使用される。添加時期は、特に制限はなく、反応溶媒を仕込む時から反応系に加えてもよく、またイミド化重合反応の直前に加えてもよい。
【００６７】
また、二段階工程反応方法の工程（ＩＩ）のアミド化重合反応の反応温度は、０〜８０℃が好ましく、より好ましくは、１０〜６０℃、特に２０〜５０℃が推奨される。
【００６８】
反応系内は、その反応系の着色防止及び安全性の観点から、不活性ガス雰囲気下とすることが望ましい。通常、不活性ガスで反応系内を置換し、反応中は不活性ガスを流通させておく方法が使用される。不活性ガスとしては、窒素、アルゴンなどが例示される。
【００６９】
（反応溶媒）
本発明に係る共重合反応で使用される反応溶媒は、共重合反応を阻害せず、生成するポリ（アミド酸−イミド）樹脂を溶解できるものであれば何れの反応溶媒でも良い。
【００７０】
上記有機溶媒としては、非プロトン性極性溶媒が好適に用いられ、具体的には、Ｎ，Ｎ−ジメチルホルムアミド、Ｎ，Ｎ−ジメチルアセトアミド、Ｎ−メチル−２−ピロリドン、ジメチルスルホキシド、スルホラン、ヘキサメチルリン酸トリアミド、１，３−ジメチルイミダゾリジノン、ジエチレングリコールジメチルエーテル、トリエチレングリコールジメチルエーテル、シクロヘキサノン、シクロペンタノン、γ−ブチロラクトン、メチルプロピレングリコールアセテート、メチルエチレングリコールアセテート、ブチルプロピレングリコールアセテート、安息香酸メチル、安息香酸エチル、イソホロン、エチレングリコールジアセテート、ジエチレングリコールブチルエーテルアセテート、エチレングリコールモノブチルエーテルアセテート、プロピレングリコールジアセテート、ジエテチレングリコールエチルエーテルアセテート、ジプロピレングリコールメチルエーテルアセテート等が例示され、これらは単独で又は混合系として用いることもできる。これらのうち特に、重合性、粘度安定性の点からＮ−メチル−２−ピロリドン、γ−ブチロラクトン、トリエチレングリコールジメチルエーテルが好ましい。
【００７１】
反応溶媒の使用量としては、生成するポリ（アミド酸−イミド）樹脂を溶解できる量であれば良い。具体的なポリ（アミド酸−イミド）樹脂の濃度としては、好ましくは５〜５０重量％、より好ましくは１０〜４５重量％、さらに好ましくは１５〜４０重量％となるように調整することが推奨される。
【００７２】
反応溶媒は、本発明に係るポリ（アミド酸−イミド）ワニスを構成する有機溶剤と同一でも異なってもよいが、溶媒置換の作業等の煩雑さを考慮すると同一であることが好ましい。
【００７３】
その他本発明においては、本発明の効果を損なわない範囲において、耐熱性や接着性向上、分子量制御等を目的に１官能の酸無水物やアミン等のエンドキャップ剤を併用することができる。該エンドキャップ剤の具体例としては、酸無水物としては無水フタル酸、無水マレイン酸、無水ナジック酸、テトラヒドロ無水フタル酸、ヘキサヒドロ無水フタル酸、無水シトラコン酸、無水イタコン酸、３−メチルヘキサヒドロ無水フタル酸、４−メチルヘキサヒドロ無水フタル酸、１−メチルノルボルナン−２、３−ジカルボン酸無水物、５−メチルノルボルナン―２、３−ジカルボン酸部水物、ノルボルナン―２、３−ジカルボン酸無水物など、アミンとしてはアニリン、メチルアニリン、アリルアミン、シクロヘキシルアミン等が挙げられる。
【００７４】
本発明のポリ（アミド酸−イミド）樹脂の分子量には特に制限がないが、溶剤溶解性、機械的強度、熱特性のバランスに優れる点で、数平均分子量としては、３,０００〜１００,０００が好ましく、より好ましくは４，０００〜５０,０００、特に好ましくは５，０００〜３５，０００の範囲が推奨され、重量平均分子量としては、６,０００〜２００，０００が好ましく、より好ましくは８，０００〜１００，０００、特に好ましくは１０，０００〜５０,０００の範囲が推奨される。この範囲は、特に成形体を与えることができる程度の重合度を有している範囲である。尚、分子量は、後述の実施例の項に記載の方法で測定される値である。
【００７５】
また、本発明のポリ（アミド酸−イミド）樹脂の多分散度には特に制限がないが、溶剤溶解性、機械的強度、基板との密着性のバランスに優れる点で、多分散度としては、１．０〜２０が好ましく、より好ましくは１．２〜１５、特に好ましくは１．５〜１０の範囲が推奨される。
【００７６】
本発明のポリ（アミド酸―イミド）樹脂のカルボキシル基含有量の指標として、溶剤溶解性と熱安定性のバランスの点から、酸価は５〜２５０ｍｇＫＯＨ/ｇが好ましく、より好ましくは３０〜１５０ｍｇＫＯＨ/ｇの範囲が推奨される。尚、酸価は、後述の実施例の項に記載の方法で測定される値である。
【００７７】
本発明のポリ（アミド酸―イミド）樹脂は、数平均分子量が３，０００〜１００，０００、重量平均分子量が６，０００〜２００，０００であり、且つ、酸価が５〜２５０ｍｇＫＯＨ／ｇが好ましく、より好ましくは、数平均分子量が４，０００〜５０，０００、重量平均分子量が８，０００〜１００，０００であり、且つ、酸価が３０〜１５０ｍｇＫＯＨ／ｇであり、特に、数平均分子量が５，０００〜３５，０００、重量平均分子量が１０，０００〜５０，０００であり、且つ、酸価が３０〜１５０ｍｇＫＯＨ／ｇの範囲が推奨される。
【００７８】
本発明のポリ（アミド酸―イミド）樹脂の透明性としては、膜厚２０μｍの３６５ｎｍ（ｉ線）における透過率は、５０％以上が好ましく、より好ましくは６５％以上が推奨される。この範囲は、特に優れた透明性を有している範囲である。尚、透過率は、後述の実施例の項に記載の方法で測定される値である。
【００７９】
本発明のポリ（アミド酸−イミド）樹脂は、最終的にはポリイミド樹脂として使用されることから、ポリイミド樹脂としての性能も重要になる。ポリイミド樹脂として必要な性能としては、柔軟性及び使用条件下での耐熱性が必要とされる。その評価方法としてはガラス転移温度（Ｔｇ）で評価することができる。ガラス転移温度としては、柔軟性及び耐熱性のバランスに優れる点から３５〜１２０℃の範囲が好ましく、より好ましくは４０〜１１０℃の範囲であり、特に、５０〜１００℃の範囲が推奨される。Ｔｇが３５℃より低い場合には、ポリイミド樹脂の使用条件下での耐熱性に問題が生じる可能性が高く、Ｔｇが１２０℃より高い場合には、柔軟性に劣る傾向が見られ好ましくない。尚、Ｔｇは、後述の実施例の項に記載の方法で測定される値である。
【００８０】
＜ポリ（アミド酸−イミド）ワニス＞
本発明のポリ（アミド酸−イミド）ワニスは、本ポリ（アミド酸−イミド）樹脂と有機溶剤とを含有することを特徴とするものである。
【００８１】
ポリ（アミド酸−イミド）ワニスの調製方法としては、（ｉ）共重合反応で得られたポリ（アミド酸−イミド）樹脂の反応溶媒溶液をそのままポリ（アミド酸−イミド）ワニスとする方法、（ｉｉ）共重合反応で得られたポリ（アミド酸−イミド）樹脂の反応溶媒溶液からポリ（アミド酸−イミド）樹脂を単離し、次いで所望の有機溶剤に単離したポリ（アミド酸−イミド）樹脂を溶解させてポリ（アミド酸−イミド）ワニスを得る方法などが例示される。
【００８２】
ポリ（アミド酸−イミド）ワニスの溶液粘度は、０．１〜５０Ｐａ・ｓが好ましく、より好ましくは０．５〜２０Ｐａ・ｓ（測定条件；Ｂ型粘度計、樹脂濃度３０重量％，２５℃）の範囲であることが推奨される。該粘度は、ワニスの製造時に適宜調整することが望ましい。
【００８３】
ポリ（アミド酸−イミド）ワニス中のポリ（アミド酸−イミド）樹脂の濃度としては、５〜５０重量％が好ましく、より好ましくは１０〜４５重量％、さらに好ましくは１５〜４０重量％となるように調整することが推奨される。
【００８４】
有機溶剤は、本発明に係るポリイミド樹脂を溶解させることができる有機溶剤であれば特に限定されないが、具体的には上記の反応溶媒として例示したものが挙げられる。その中でも特に、Ｎ−メチル−２−ピロリドン、γ−ブチロラクトン、トリエチレングリコールジメチルエーテルが推奨される。
【００８５】
＜感光性樹脂組成物＞
本発明の感光性樹脂組成物は、上記ポリ（アミド酸−イミド）樹脂又はポリ（アミド酸−イミド）ワニスに、感光剤（光酸発生剤）を配合して得られる。
【００８６】
本発明に用いられる感光剤は、光により酸を発生する化合物であれば特に限定されないが、具体的には、ジアリールスルホニウム塩、トリアリールスルホニウム塩、ジアルキルフェナシルスルホニウム塩、ジアリールヨードニウム塩、アリールジアゾニウム塩、芳香族テトラカルボン酸エステル、芳香族スルホン酸エステル、ニトロベンジルエステル、芳香族Ｎ‐オキシイミドスルフォネート、芳香族スルファミド、ベンゾキノンジアジドスルホン酸エステル、ナフトキノンジアジドスルホン酸エステルなどが用いられる。このような化合物は必要に応じて２種類以上併用したり、他の増感剤と組合せて使用することができる。
【００８７】
なかでも、ナフトキノンジアジドスルホン酸エステル等のジアゾナフトキノン系感光剤が好ましく、特に、１，２−ナフトキノンジアジド構造を有する以下の化合物が推奨される。
【００８８】
【化７】
2010196041.tif 000008
［式中、Ｑは水素原子又は以下に示す化合物であり、同時に水素原子となることはない。］
【００８９】
【化８】
2010196041.tif 000009
【００９０】
感光剤の配合量は、感光時の感度、解像度を良好とするために、前記ポリ（アミド酸−イミド）樹脂１００重量部に対して、通常１〜１００重量部、５〜５０重量部が好ましく、１０〜３０重量部がより好ましい。その配合量が１重量部未満だと露光時の感度が不十分となり、照射量を増やす必要がある。一方、１００重量部を越えると感度が大幅に低下するだけでなく、フィルムの機械的強度が著しく低下する。更にイミド化後の膜減り等の問題が発生し好ましくない。
【００９１】
（ポジ型パターンの製造方法）
本発明の感光性樹脂組成物を用いるパターンの製造方法としては、例えば、感光性樹脂組成物を支持基板上に塗布し、乾燥する工程、露光する工程、現像する工程及び加熱処理してポジ型のポリイミド膜のパターンを形成することが挙げられる。
【００９２】
半導体デバイスに適用する場合を例に説明する。まず、このポジ型感光性樹脂組成物をスピンコーターあるいはバーコーターを用いて銅、シリコンあるいはガラス等の基板上に塗布、遮光下４０〜１００℃で０．１〜３時間温風乾燥して、膜厚１〜５μｍの感光性ポリ（アミド酸−イミド）樹脂膜を得る。上記製膜工程は１００℃以下、好ましくは８０℃以下で行うことが好ましい。この温度を超えるとジアゾナフトキノン系感光剤が熱分解し易く好ましくない。
【００９３】
上記塗膜中に含まれる残留溶媒を除去するために、８０〜１００℃で１〜３０分間プリベイクしてもよいが、塗膜を１〜５分間水中に浸漬することも効果的である。残留溶媒は現像時の膜の膨潤やパターンの崩れを招く恐れがあり、鮮明なパターンを得るためには十分除去しておくことが好ましい。
【００９４】
次に、残留溶媒を除去した塗膜にフォトマスクを介して高圧水銀灯のｉ線を室温で１０秒〜１時間照射する。ｉ線の他にｇ線、Ｘ線、電子線、紫外線、可視光線などが使用できるが、２００ｎｍ〜５００ｎｍの波長のものが好ましい。次に、０．０５〜１０重量％、好ましくは０．１〜５重量％のアルカリ水溶液を用いて室温で１０秒〜１０分間現像して照射部を溶解除去し、更に純水でリンス洗浄する。現像液としては、水酸化ナトリウム、水酸化カリウム、炭酸ナトリウム、珪酸ナトリウム、メタ珪酸ナトリウム、アンモニアなどの無機アルカリ類、エチルアミン、ｎ−プロピルアミンなどの一級アミン類、ジエチルアミン、ジ−ｎ−プロピルアミンなどの二級アミン類、トリエチルアミン、メチルジエチルアミンなどの三級アミン類、ジメチルエタノールアミン、トリエタノールアミンなどのアルコールアミン類、テトラメチルアンモニウムヒドロキシド、テトラエチルアンモニウムヒドロキシド等の四級アンモニウム塩などのアルカリ水溶液、および、これに水溶性有機溶媒や界面活性剤を適当量添加した水溶液を好適に使用することができる。
【００９５】
現像方式としては、スプレー、パドル、浸漬、超音波等の方式が用いられる。これによって、基板上には所望するポジ型パターンが形成される。
【００９６】
さらに、この塗膜を、例えば、１５０〜４３０℃、好ましくは２００〜４００、特に２５０〜３５０℃で熱処理を行うことによって、ポリ（アミド酸−イミド）樹脂がイミド化され、膜特性に優れたポリイミド膜が形成される。この熱処理条件としては、空気下、真空下又は不活性ガス雰囲気下で行うことができるが、特に、不活性ガス雰囲気下で行うことが好ましい。
【００９７】
イミド化反応は脱水環化試薬を用いて化学的に行うこともできる。即ちピリジンあるいはトリエチルアミンの如き塩基性触媒を含む無水酢酸中に、基板上に形成されたポリ（アミド酸−イミド）樹脂膜を室温で１分〜数時間浸漬する方法によってもポリイミド膜を得ることができる。
【００９８】
こうして得られた前記ポリイミド膜は、優れた柔軟性を有している。
【００９９】
本発明の感光性樹脂組成物は、いずれも従来のポジ型感光性樹脂組成物が使用されてきたのと同様の分野において利用できる。具体的には、半導体装置や多層配線板などの絶縁膜として電子部品に使用することができる。
【０１００】
上記感光性樹脂組成物には、使用目的やその使用用途に応じて、適宜、従来公知の酸化防止剤、末端封止剤、フィラー、シランカップリング剤、光重合開始剤および増感剤等の添加剤を本発明の効果を損なわない程度で配合してもよい。
【０１０１】
（他の成分）
本発明のポリ（アミド酸−イミド）樹脂には、更なる物性の向上等の目的のために添加物を添加してもよい。例えば、ポリエステル樹脂、ポリイミド樹脂、ポリアミドイミド樹脂、ポリアミド樹脂などの高分子化合物、難燃剤、消泡剤、酸化防止剤等が例示される。
【０１０２】
酸化防止剤としては、従来公知の酸化防止剤が特に制限なく使用できる。係る酸化防止剤としてはフェノール系酸化防止剤、アミン系酸化防止剤、ベンゾトリアゾール系酸化防止剤等が例示され、この中でもフェノール酸化防止剤が好ましく、特に炭素数６〜１００、より好ましくは炭素数１０〜８０のフェノール系酸化防止剤は、ポリ（アミド酸−イミド）樹脂及び該樹脂から誘導されるポリイミド樹脂に、優れた耐熱性（長期加熱後の弾性率の保持率）を与える点で好ましい。このようなフェノール系化合物の具体例としては、２，６−ジ−ｔｅｒｔ−ブチルフェノール、２，６−ジ−ｔｅｒｔ−ブチル−ｐ−クレゾール、４，４’−メチレンビス（２，６−ジ−ｔｅｒｔ−ブチルフェノール）、４，４−ブチリデンビス（３−メチル−６−ｔｅｒｔ−ブチルフェノール）、２，２’−メチレンビス（４−エチル−６−ｔｅｒｔ−ブチルフェノール）、２，２’−メチレンビス（４−メチル−６−ｔｅｒｔ−ブチルフェノール）、４，４’−イソプロピリデンビスフェノール、２，４−ジメチル−６−ｔｅｒｔ−ブチルフェノール、テトラキス［メチレン−３−（３，５−ジ−ｔｅｒｔ−ブチル−４−ヒドロキシフェニル）プロピオネート］メタン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、２，２’−ジヒドロキシ−３，３−ジ（α−メチルシクロヘキシル）−５，５’−ジメチルジフェニルメタン、２，２’−イソブチリデンビス（４，６−ジメチルフェノール）、２，６−ビス（２’−ヒドロキシ−３’−ｔｅｒｔ−ブチル−５’−メチルベンジル）−４−メチルフェノール、１，１−ビス（４−ヒドロキシフェニル）シクロヘキサン、２，５−ジ−ｔｅｒｔ−アミルヒドロキノン、２，５−ジ−ｔｅｒｔ−ブチルヒドロキノン、１，４−ジヒドロキシアントラキノン、３−ｔｅｒｔ−ブチル−４−ヒドロキシアニソール、２−ｔｅｒｔ−ブチル−４−ヒドロキシアニソール、２，４−ジベンゾイルレゾルシノール、４−ｔｅｒｔ−ブチルカテコール、２，６−ジ−ｔｅｒｔ−ブチル−４−エチルフェノール、２−ヒドロキシ−４−メトキシベンゾフェノン、２，４−ジヒドロキシベンゾフェノン、２，２’−ジヒドロキシ−４−メトキシベンゾフェノン、２，４，５−トリヒドロキシベンゾフェノン、α−トコフェロール、ビス［２−（２−ヒドロキシ−５−メチル−３−ｔｅｒｔ−ブチルベンジル）−４−メチル−６−ｔｅｒｔ−ブチルフェニル］テレフタレート、トリエチレングリコールビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル４−ヒドロキシフェニル）プロピオネート］が挙げられる。この中でも、２，６−ジ−ｔｅｒｔ−ブチルフェノール、２，６−ジ−ｔｅｒｔ−ブチル−ｐ−クレゾール、４，４’−メチレンビス（２，６−ジ−ｔｅｒｔ−ブチルフェノール）、４，４−ブチリデンビス（３−メチル−６−ｔｅｒｔ−ブチルフェノール）、２，２’−メチレンビス（４−エチル−６−ｔｅｒｔ−ブチルフ��ノール）、２，２’−メチレンビス（４−メチル−６−ｔｅｒｔ−ブチルフェノール）、４，４’−イソプロピリデンビスフェノール、２，４−ジメチル−６−ｔｅｒｔ−ブチルフェノール、テトラキス［メチレン−３−（３，５−ジ−ｔｅｒｔ−ブチル−４−ヒドロキシフェニル）プロピオネート］メタン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、２，６−ジ−ｔｅｒｔ−ブチルフェノール、ビス［２−（２−ヒドロキシ−５−メチル−３−ｔｅｒｔ−ブチルベンジル）−４−メチル−６−ｔｅｒｔ−ブチルフェニル］テレフタレート、トリエチレングリコールビス［３−（３−ｔｅｒｔ−ブチル−５−メチル−４−ヒドロキシフェニル）プロピオネート］、１，６−ヘキサンジオール−ビス［３−（３，５−ジ−ｔｅｒｔ−ブチル−４−ヒドロキシフェニル）プロピオネート］が好ましい。
【０１０３】
係る酸化防止剤は、１種で又は２種以上を混合して用いることができる。酸化防止剤を使用する場合、その添加量はポリ（アミド酸―イミド）樹脂１００重量部に対して、０．０１〜５重量部、好ましくは０．１〜２重量部の範囲が例示される。
【０１０４】
本発明のポリ（アミド酸−イミド）樹脂には、必要に応じて、カルボキシル基を修飾して、塩型の錯体、アミド結合、または、エステル結合を介して、感光性基を導入することができる。
【０１０５】
感光性基は、２−（ジメチルアミノ）エチルメタクリレート、２−（ジエチルアミノ）エチルメタクリレート、２−（ジメチルアミノ）エチルアクリレート、ジエチルアミノエチルアクリレート、イソシアナトエチルメタクリレート、１−イソシアナトカルボニルスチレン、グリシジルアクリレート、グリシジルメタクリレート、アリルグリシジルエーテル等の重合可能な二重結合を有するモノマーに由来するものであることが好ましい。
【０１０６】
本発明のポリ（アミド酸−イミド）樹脂は、透明性に優れ、また、該ポリ（アミド酸−イミド）樹脂をポリイミド樹脂にした場合、優れた柔軟性を持つことから、感光性樹脂用途のために使用する方法することができる。
【０１０７】
かくして本発明によれば、透明性に優れ、化学修飾することが可能であり、且つ、実質的にシロキサン系のアウトガスを発生しない、ポリ（アミド酸−イミド）樹脂を得ることができ、該ポリ（アミド酸−イミド）樹脂から誘導されるポリイミド樹脂は、優れた柔軟性を有している。さらに、該ポリ（アミド酸−イミド）樹脂を用いて、アルカリ現像が可能で、その硬化物（膜又はフィルム）は柔軟性に優れ、微細パターン形成能を有する硬化物を形成できる感光性樹脂組成物を提供することができ、特に、半導体素子の保護膜、液晶配向膜、集積回路の層間絶縁膜など様々な電子デバイスに利用可能である。
【実施例】
【０１０８】
以下に実施例を示し、本発明を更に詳しく説明するが、本発明はこれらの実施例によって制限されるものではない。尚、実施例や比較例中の化合物の略号、及び各特性の測定は以下の通りである。
【０１０９】
（１）化合物の略号
［（Ａ）成分］
ＴＤＡ：４−（２，５−ジオキソテトラヒドロフラン−３−イル）−１，２，３，４−テトラヒドロナフタレン−１，２−ジカルボン酸二無水物（新日本理化社製「リカシッドＴＤＡ−１００」）
［（Ｂ）成分］
ＢＡＰＰ：２，２−ビス［４−（４−アミノフェノキシ）フェニル］プロパン）（和歌山精化工業社製「ＢＡＰＰ」）
ＡＰＢ：１，３−ビス（３−アミノフェノキシ）ベンゼン（三井化学社製「ＡＰＢ−Ｎ」）
［（Ｃ）成分］
ＸＴＪ５４２：上記一般式（３）において、Ｒ３がメチル基、Ｘ、Ｚがプロピレン基でＹがテトラメチレン基及びａ＋ｃ＝５．０、ｂ＝９．０のジアミン（ハンツマン社製「ジェファーミンＸＴＪ−５４２」）全アミン価（ｍｇＫＯＨ／ｇ）１０９．８
ＸＴＪ５０４：上記一般式（３）において、Ｒ３が水素原子、Ｘエチレン基及びａ＝２、ｂ＝ｃ＝０のジアミン（ハンツマン社製「ジェファーミンＸＴＪ−５０４」）
ＸＴＪ５０１：上記一般式（３）において、Ｒ３がメチル基、Ｘ、Ｚがプロピレン基でＹがエチレン基及びａ＋ｃ＝６．０、ｂ＝１２．５のジアミン（ハンツマン社製「ジェファーミンＸＴＪ−５０１」）全アミン価（ｍｇＫＯＨ／ｇ）１１８．４７
Ｄ２０００：上記一般式（３）において、Ｒ３がメチル基、Ｘがプロピレン基及びａ＝３３、ｂ＝ｃ＝０のジアミン（ハンツマン社製「ジェファーミンＤ−２０００」）全アミン価（ｍｇＫＯＨ／ｇ）５６．３７
なお、全アミン価は、日本油化学協会制定「基準油脂分析試験法」により求めた。
［（Ｄ）成分］
ＴＭＥＧ：１，２−エチレンビス（アンヒドロトリメリテート）（新日本理化社製「リカシッドＴＭＥＧ−１００」）
ＯＤＰＡ：４，４’−オキシジフタル酸無水物（マナック社製「ＯＤＰＡ」）
［反応溶媒］
ＧＢＬ：γ−ブチロラクトン
【０１１０】
（２）ポリ（アミド酸―イミド）樹脂のＧＢＬ溶液（ワニス）中の樹脂濃度
ポリ（アミド酸―イミド）樹脂の濃度（重量％）は、次の方法に従って求めた。
ポリ（アミド酸―イミド）樹脂のＧＢＬ溶液（ワニス）１０ｍｇを精秤し（小数点以下第２位まで）、ＴＧ−ＤＴＡ装置（セイコーインスツルメント社製  装置名；ＥＸＳＴＡＲ６０００、ＴＧ−ＤＴＡ６２００）にセットし、下記の測定条件下で、２５０℃における重量を測定した。得られた測定値を用いて、下記の計算式（１）に従って算出した。
測定条件；
昇温速度：５℃／分
流通窒素量：１００ｍｌ／分
測定開始温度：３０℃
（計算式）
ポリ（アミド酸―イミド）樹脂のＧＢＬ溶液（ワニス）中の樹脂濃度
＝（Ｗ１／Ｗ０）×１００        （１）
Ｗ１：２５０℃における測定サンプルの重量（ｇ）
Ｗ０：測定開始前の測定サンプルの重量（ｇ）
【０１１１】
（３）酸価
ＪＩＳＫ００７０（１９９２年）に準拠し、ポリ（アミド酸―イミド）樹脂のＧＢＬ溶液約１ｇを精秤した。あらかじめ調整した、０．１Ｎ−水酸化カリウムエタノール溶液で中和したＧＢＬ/エタノール＝１／１（ｗｔ％）３０ｍｌで希釈し、フェノールフタレインを指示薬に、０．１Ｎ−水酸化カリウムエタノール溶液で滴定し酸価を測定し、使用したポリ（アミド酸―イミド）樹脂のＧＢＬ溶液（ワニス）中の樹脂濃度を用いて、ポリ（アミド酸―イミド）樹脂純分に酸価を換算した。
【０１１２】
（４）分子量
ポリ（アミド酸―イミド）樹脂のＧＢＬ溶液（ワニス）約１ｇをジメチルホルムアミド約３０ｍｌで希釈して、分子量測定用の試料溶液を作製した。該試料溶液について、ゲルパーミエーションクロマトクラフィー（ＧＰＣ）を用いて以下の条件で、ポリエチレンオキサイド換算の数平均分子量（Ｍｎ）及び重量平均分子量（Ｍｗ）を求めた。
装置：島津製作所  ＲＩＤ−６Ａ
カラム：ＳｈｏｄｅｘＧＰＣ ＡＤ８０２−Ｓ、ＡＤ８０３−Ｓ、ＡＤ−８０４Ｓ及びＡＤ８０５Ｓ
カラム温度：４０℃
溶離液：（１０ｍｍｏｌ／Ｌ−臭化リチウム＋１０ｍｍｏｌ／Ｌ−リン酸）／ジメチルホルムアミド
流速：１．０ｍＬ／ｍｉｎ
検出器：ＲＩ
【０１１３】
（５）光透過率
ポリ（アミド酸―イミド）樹脂のＧＢＬ溶液をＰＥＴ基板にキャストし常圧下１００℃、３０分間乾燥して基板から剥離し得られる成形体（２０μｍ）を紫外可視分光光度計ＵＶ−２５５０（島津製作所製）を用いて、３６５ｎｍにおける光透過率（％）を測定した。
光透過率が高い程、透明性が良好であることを意味する。
【０１１４】
（６）ガラス転移温度（Ｔｇ）（℃）
ポリ（アミド酸―イミド）樹脂のＧＢＬ溶液をガラス基板にキャストし常圧下１００℃で３０分間、１５０℃で３０分、２５０℃で１時間、熱イミド化反応を行って、ポリイミド樹脂を得た。該ポリイミド樹脂のガラス転移温度（℃）は、動的粘弾性測定装置を用いて以下の条件で、貯蔵弾性率Ｅ’と損失弾性率Ｅ’’の比（Ｅ’’／Ｅ’）で表される損失正接ｔａｎδを測定し、得られたｔａｎδの極大値をガラス転移温度（Ｔｇ）（℃）とした。
装置：ユーピーエム社製  ＲＨＥＯＧＥＬ−Ｅ４０００
測定条件：引っ張りモード
波形：正弦波
振動数：１０Ｈｚ
昇温速度：５℃／分
なお、ポリイミド樹脂は、ガラス転移温度が低い程、柔軟性が良好であることを意味する。
【０１１５】
（７）ポジ型感光性評価
ポリ（アミド酸―イミド）樹脂のＧＢＬ溶液に、ジアゾナフトキノン系感光剤として、２，３，４−トリス（１−オキソ−２−ジアゾナフトキノン−５−スルフォキシ）ベンゾフェノンを、ポリ（アミド酸―イミド）樹脂１００重量部に対して３０重量部になるように添加し、溶解させた。これをシランカップリング剤（信越シリコーン社製「ＫＢＥ−９０３」）で表面処理したシリコンウエハ上に塗布し、６０℃で２時間、熱風乾燥機中で乾燥させて、膜厚４〜５μｍの感光性フィルムを得た。これを１００℃で１０分間プリベイク後、フォトマスクを介し、落射式高圧水銀ランプのi線を干渉フィルターを通して５分間照射した。照射光強度は３ｍＷ/ｃｍ２である。これを炭酸水素ナトリウム１.０重量％水溶液にて２５℃で１〜６分間現像を行い、水でリンス後、６０℃で数分乾燥した。真空中１５０℃で３０分間、更に２５０℃で１時間、段階的に昇温して熱イミド化を行った。
ポジ型感光性評価は、線幅２０μｍのパターンを目視で確認した。
◎：鮮明なパターンが得られた
○：パターンが得られた
△：一部パターンが不鮮明又は一部パターンが欠けたところが認められる
×：パターンが形成されない
◎及び○が実用レベルである。
【０１１６】
［実施例１］
窒素導入管、撹拌機、留出口、温度計を備えた５００ｍｌの四つ口フラスコに、ＧＢＬ  １６０ｇ、エチルシクロヘキサン  ５０ｇ、（Ａ）成分として、ＴＤＡ  ４８．３ｇ（０．１６１ｍｏｌ）、（Ｂ）成分として、ＢＡＰＰ  ３２．４ｇ（０．０７９ｍｏｌ）、Ｃ）成分として、ＸＴＪ５４２  ８１．７ｇ（０．０７９ｍｏｌ）を仕込み、窒素気流下で撹拌しながら、１８０℃まで昇温した。生成水を系外に留去させながらイミド化反応を１時間行い、理論生成水の半分である２．８ｇの生成水を留去した後に反応を止め、ＧＢＬを加えて、樹脂濃度を３５．５％に調整し、本発明のポリ（アミド酸―イミド）樹脂のＧＢＬ溶液を得た。表１に、ＧＢＬ溶液中の樹脂濃度、得られたポリ（アミド酸―イミド）樹脂の酸価、数平均分子量、重量平均分子量、多分散度、光透過率、ポリ（アミド酸―イミド）樹脂をポリイミド樹脂とした場合のガラス転移温度及びポジ型感光性評価結果を表１に示した。
【０１１７】
このポリ（アミド酸―イミド）樹脂のＧＢＬ溶液を用いて、１００℃、３０分常圧下で乾燥し赤外線吸収スペクトル分析を行った。その結果、１７１５ｃｍ−１、１７８０ｃｍ−１にイミド環に由来するカルボニル基の特性吸収を確認し、アミド酸に由来するアミド基１６４０ｃｍ−１、１５４０ｃｍ−１の特定吸収を確認した。
【０１１８】
［実施例２］
窒素導入管、撹拌機、留出口、温度計を備えた５００ｍｌの四つ口フラスコに、ＧＢＬ  １６０ｇ、エチルシクロヘキサン  ５０ｇ、（Ａ）成分として、ＴＤＡ  ４８．３ｇ（０．１６１ｍｏｌ）、（Ｂ）成分として、ＢＡＰＰ  ３２．４ｇ（０．０７９ｍｏｌ）を仕込み、窒素気流下で撹拌しながら、１８０℃まで昇温した。生成水を系外に留去させながらイミド化反応を４時間行い、エチルシクロヘキサンを留去しながら、さらに１８０℃で１時間反応し、エチルシクロヘキサンの留去がなくなることを確認後に反応を終了した（工程（Ｉ））。次いで、この反応溶液を３０℃まで冷却し、（Ｃ）成分として、ＸＴＪ５４２  ８１．７ｇ（０．０７９ｍｏｌ）を加え、ＧＢＬを８０ｇ加えて５時間反応し、ＧＢＬを加えて、樹脂濃度を３５．５％に調整し、本発明のポリ（アミド酸―イミド）樹脂のＧＢＬ溶液を得た（工程（ＩＩ））。表１に、ＧＢＬ溶液中の樹脂濃度、得られたポリ（アミド酸―イミド）樹脂の酸価、数平均分子量、重量平均分子量、多分散度、光透過率、ポリ（アミド酸―イミド）樹脂をポリイミド樹脂とした場合のガラス転移温度及びポジ型感光性評価結果を表１に示した。
【０１１９】
このポリ（アミド酸―イミド）樹脂のＧＢＬ溶液を用いて、１００℃、３０分常圧下で乾燥し赤外線吸収スペクトル分析を行った。その結果、１７１５ｃｍ−１、１７８０ｃｍ−１にイミド環に由来するカルボニル基の特性吸収を確認し、アミド酸に由来するアミド基１６４０ｃｍ−１、１５４０ｃｍ−１の特定吸収を確認した。
【０１２０】
［実施例３〜１０］
使用した（Ｂ）成分と（Ｃ）成分を表１に記載の仕込みモルにした以外は実施例２と同様に行い、本発明のポリ（アミド酸―イミド）樹脂のＧＢＬ溶液を得た。表１に、ＧＢＬ溶液中の樹脂濃度、得られたポリ（アミド酸―イミド）樹脂の酸価、数平均分子量、重量平均分子量、多分散度、光透過率、ポリ（アミド酸―イミド）樹脂をポリイミド樹脂とした場合のガラス転移温度及びポジ型感光性評価結果を表１に示した。
【０１２１】
［比較例１］
ＴＤＡの代わりにＴＭＥＧを表２に記載の仕込みモルで使用した以外は、実施例２と同様に行い、ポリ（アミド酸―イミド）樹脂のＧＢＬ溶液を得た。表２に、ＧＢＬ溶液中の樹脂濃度、得られたポリ（アミド酸―イミド）樹脂の酸価、数平均分子量、重量平均分子量、多分散度、光透過率、ポリ（アミド酸―イミド）樹脂をポリイミド樹脂とした場合のガラス転移温度及びポジ型感光性評価結果を表２に示した。
【０１２２】
このポリ（アミド酸―イミド）樹脂のＧＢＬ溶液を用いて、１００℃、３０分常圧下で乾燥し赤外線吸収スペクトル分析を行った。その結果、１７１５ｃｍ−１、１７８０ｃｍ−１にイミド環に由来するカルボニル基の特性吸収を確認し、アミド酸に由来するアミド基１６４０ｃｍ−１、１５４０ｃｍ−１の特定吸収を確認した。
【０１２３】
［比較例２］
ＴＤＡの代わりにＯＤＰＡを表２に記載の仕込みモルで使用した以外は、実施例７と同様に行い、ポリ（アミド酸―イミド）樹脂のＧＢＬ溶液を得た。表２に、ＧＢＬ溶液中の樹脂濃度、得られたポリ（アミド酸―イミド）樹脂の酸価、数平均分子量、重量平均分子量、多分散度、光透過率、ポリ（アミド酸―イミド）樹脂をポリイミド樹脂とした場合のガラス転移温度及びポジ型感光性評価結果を表２に示した。
【０１２４】
【表１】
2010196041.tif 000010
【０１２５】
【表２】
2010196041.tif 000011
【０１２６】
表１から、本実施例のポリ（アミド酸―イミド）樹脂の３６５ｎｍにおける光透過率が６５％以上であることから、透明性に優れることは明らかである。
【０１２７】
また、本実施例のポリ（アミド酸−イミド）樹脂から誘導されるポリイミド樹脂は、耐熱性の指標であるガラス転移温度が３５℃以上であり、柔軟性の指標であるガラス転移温度が１２０℃以下であることから、耐熱性と柔軟性に優れることは明らかである。
【０１２８】
さらに、ポジ型感光性評価の結果、実用レベルのパターンが得られることがわかる。
【０１２９】
他方、比較例１では、実施例１のテトラカルボン酸二無水物であるＴＤＡの代わりにＴＭＥＧを用いたポリ（アミド酸−イミド）樹脂の光透過率は１１％と良好な透明性を示さない。また、該ポリ（アミド酸−イミド）樹脂から誘導されるポリイミド樹脂は、耐熱性の指標であるガラス転移温度が２５℃以下であり、耐熱性が劣り、さらに、ポジ型感光性評価の結果、パターンを形成しない。
【０１３０】
比較例２では、テトラカルボン酸二無水物としてＯＤＰＡを用いたポリ（アミド酸−イミド）樹脂では、光透過率が８％と良好な透明性を示さないことがわかる。また、ポジ型感光性評価の結果、パターンを形成しない。
【産業上の利用可能性】
【０１３１】
本発明によれば、透明性に優れ、化学修飾することが可能であり、且つ、実質的にシロキサン系のアウトガスを発生しない、ポリ（アミド酸−イミド）樹脂が得られ、また、該樹脂から誘導されるポリイミド樹脂が優れた柔軟性を持つことから、半導体素子の保護膜、液晶配向膜、集積回路の層間絶縁膜など様々な電子デバイスに利用可能である。